(57)【要約】  ガラス製造プロセスに使用するための引張ロールを加工する方法が、所定の力で引張ロールをトランピングローラと接触させるステップと、トランピングローラが引張ロールの表面の上で走行するように、所定の力を加えている間に、引張ロールを回転させるステップと、を含む。接触面のエッジが丸くなるように、引張ロールの接触面を加工することができる。
2020536835.tif 000002
【特許請求の範囲】
【請求項１】
ガラス製造プロセス用の引張ロールを加工する方法であって、
前記引張ロールを、回転軸線を中心として回転させるステップと、
前記回転させるステップの間に、所定の力Ｆで前記引張ロールの接触面をトランピングローラと接触させるステップと、
を含む方法。
【請求項２】
前記接触させるステップの間に前記トランピングローラが前記接触面の上で走行する周方向距離が、前記接触面の周長以上である、請求項１記載の方法。
【請求項３】
前記トランピングローラが前記接触面の上で走行する前記周方向距離が、約５，０００ｃｍ以上である、請求項２記載の方法。
【請求項４】
前記接触面が、移行面によって前記引張ロールの面取り面につながり、前記移行面が、約１．５ｃｍ〜約７．６ｃｍの範囲の曲率半径を有する、請求項１から３までのいずれか１項記載の方法。
【請求項５】
前記所定の力Ｆが、約１３Ｎ〜約１４７Ｎの範囲にある、請求項１から４までのいずれか１項記載の方法。
【請求項６】
前記接触させるステップの後に、前記接触面の平均表面粗さＲａが、２μｍ以下である、請求項１から５までのいずれか１項記載の方法。
【請求項７】
前記接触させるステップの後に、引張ロールアセンブリでガラスリボンを延伸するステップをさらに含む、請求項１から６までのいずれか１項記載の方法。
【請求項８】
ガラス製造プロセス用の引張ロールを加工する方法であって、
ミルボード材料の複数の焼成ディスクを向かい合った関係で配置するステップと、
前記複数の焼成ディスクを軸方向に圧縮するステップと、
軸方向に圧縮された前記複数の焼成ディスクを、前記複数の焼成ディスクの少なくとも一部分を融合させるように焼成して、引張ロールを形成するステップと、
前記引張ロールの外面を、円筒状接触面を含む円筒状部分および面取り部面を含む面取り部分を備える所定のプロファイルに切削加工するステップであって、前記円筒状接触面と前記面取り部面との間に配置された移行面が、約１．５ｃｍ〜約７．６ｃｍの範囲の曲率半径を有する、ステップと、
前記引張ロールを、回転軸線を中心として回転させるステップと、
前記回転させるステップの間に、所定の力Ｆで前記引張ロールの接触面をトランピングローラと接触させるステップと、
を含む方法。
【請求項９】
前記所定の力Ｆが、約１３Ｎ〜約１４７Ｎの範囲にある、請求項８記載の方法。
【請求項１０】
前記接触させるステップの間に前記トランピングローラが前記接触面の上で走行する周方向距離が、前記接触面の周長以上である、請求項８または９記載の方法。
【発明の詳細な説明】
【関連出願】
【０００１】
本出願は、２０１７年１０月１０日に提出された米国仮出願第６２／５７０，１１９号の優先権の利益を主張するものであり、同出願の内容は、以下に完全に記載されているものとして、その全体が参照により依拠され、本明細書に組み込まれる。
【技術分野】
【０００２】
本開示は、概してガラス製造プロセスに関し、特に、溶融ガラスを延伸するために使用される引張ロールを加工するための方法に関する。
【背景技術】
【０００３】
ガラス基板、例えば、照明パネル、液晶ディスプレイ、および他の電子デバイスの製造に使用されるガラス基板の製造は典型的に、溶融ガラスからガラスリボンを延伸することを含む。延伸プロセスでは、引張ロールによって引っ張ることにより、ガラスリボンを延伸することができ、引張ロールは典型的に、ガラスリボンのエッジ部分を挟んで、成形体からガラスを延伸する、逆方向に回転する対向するロールである。
【０００４】
ガラスシートの公称厚さをますます薄くする要求が高まるにつれて、そのようなシートの元になり得るガラスリボンの表面にあるガラス欠陥（傷）が、リボンの厚さ全体のうちのより大きな割合となる。加えて、リボンは、薄くなるほど曲がりやすくなり、場合によっては、製造プロセスの一部として意図的に曲げられる可能性があり、それによって、ガラスリボンの表面の張力が増加する。傷が存在するガラスリボンの表面に誘発される応力により、ガラスリボンの亀裂および破砕が生じる可能性がある。リボンの亀裂は、引張ロール、特に薄いガラス、すなわち、公称厚さが約０．４ｍｍ未満のガラスの製造に使用される引張ロールの頻繁かつ時期尚早な交換をもたらす主因である。
【発明の概要】
【０００５】
ガラス製造プロセスにおいて引張ロールの接触面は、高温ガラスと長時間接触する可能性があり、したがって、典型的に耐熱性の高い耐火性材料で構成される。それにもかかわらず、引張ロールが利用される過酷な環境のために、引張ロールの想定寿命は比較的短い。したがって、引張ロールは頻繁に交換される。薄いガラス、すなわち、厚さが約０．４ｍｍ以下のガラスの場合、特に０．４ｍｍ未満の薄いガラスを製造する引張ロールが、より厚いガラスで使用される同類のロールよりも早く交換されることになる主な理由は、ガラスの亀裂にある。約０．３ｍｍ以下の厚さでの引張ロールの平均寿命は、例えば、約０．５ｍｍ〜約０．７ｍｍの範囲の厚さでの平均寿命の４０％未満である。
【０００６】
厚さが約０．４ｍｍ以下のガラスの亀裂破壊のうちの６５％もが、新しい引張ロールの設置後１日以内に起きることが分かっている。このような破壊は、引張ロールの少なくとも３つの主要な属性、すなわち、表面粗さ、表面コンプライアンス、および表面プロファイル（ロール形状）に起因している。
【０００７】
したがって、実施形態では、引張ロールを加工するための方法であって、引張ロールを、回転軸線を中心として回転させるステップと、引張ロールが回転するときに、所定の力Ｆで引張ロールの接触面をトランピングローラと接触させるステップと、を含む方法が開示される。所定の力Ｆは、約１３Ｎ〜約１４７Ｎの範囲、例えば、約４９Ｎ〜約１１８Ｎの範囲とすることができる。接触させるステップの後の接触面の平均表面粗さＲａを、接触させるステップの後で２μｍ以下とすることができる。
【０００８】
接触させるステップの間にトランピングローラが接触面の上で走行する距離を、接触面の周長以上とすることができ、例えば、５，０００ｃｍ以上、例えば、約５，０００ｃｍ〜約７０，０００ｃｍの範囲とすることができる。
【０００９】
いくつかの実施形態では、約１．５ｃｍ〜約７．６ｃｍの範囲の曲率半径を有する移行面により、引張ロールの面取り面に接触面をつなぐことができる。
【００１０】
トランピングローラは、アルミナを含んでもよいが、他の実施形態では、トランピングローラは、ステンレス鋼、例えば、セラミック（例えば、アルミナ）層が配置されたステンレス鋼ローラを含むことができる。トランピングローラの直径は典型的に、引張ロールの接触面の直径よりも小さい。
【００１１】
さらなる実施形態では、方法は、引張ロールを引張ロールアセンブリのシャフトに取り付けるステップを含んでもよい。次いで、引張ロールアセンブリを使用して、ガラスリボンを延伸することができる。ガラスリボンの中心線でのガラスリボンの厚さを、延伸するステップの後に、約０．７ｍｍ以下、例えば、約０．４ｍｍ以下とすることができる。
【００１２】
いくつかの実施形態では、複数のトランピングローラを利用することができる。
【００１３】
他の実施形態では、ガラス製造プロセス用の引張ロールを加工する方法であって、引張ロールを、回転軸線を中心として回転させるステップと、引張ロールが回転するときに、約１３Ｎ〜約１４７Ｎの範囲、例えば、約４９Ｎ〜約１１８Ｎの範囲、または約７８Ｎ〜約１１８Ｎの範囲の所定の力Ｆで引張ロールの接触面をトランピングローラと接触させるステップと、を含む方法が記載される。
【００１４】
接触させるステップは、０分より長いが、約６０分以下、例えば、約５分以上であるが、約１５分以下の範囲の時間にわたって行われてもよい。
【００１５】
いくつかの実施形態では、接触させるステップは、接触面を複数のトランピングローラと接触させることを含むことができる。
【００１６】
いくつかの実施形態では、接触させるステップの後の接触面の平均表面粗さＲａを、約２μｍ以下、例えば、約１μｍ以下とすることができる。
【００１７】
実施形態では、約１．５ｃｍ〜約７．６ｃｍの範囲の曲率半径を有する移行面により、引張ロールの面取り面に接触面をつないでもよい。
【００１８】
方法は、接触させるステップの後に、引張ロールを引張ロールアセンブリのシャフトに取り付けるステップをさらに含むことができる。次いで、取り付けるステップの後に、引張ロールアセンブリを使用して、ガラスリボンを延伸することができる。延伸するステップの後のガラスリボンの中心線でのガラスリボンの厚さを、約０．７ｍｍ以下、例えば、約０．４ｍｍ以下とすることができる。
【００１９】
また他の実施形態では、ガラス製造プロセス用の引張ロールを加工する方法であって、ミルボード材料の複数の焼成ディスクを向かい合った関係で配置するステップと、複数の焼成ディスクを軸方向に圧縮するステップと、軸方向に圧縮された複数の焼成ディスクを、複数の焼成ディスクの少なくとも一部分を融合させるのに十分な温度および時間で焼成して、引張ロールを形成するステップと、引張ロールの外面を、円筒状接触面を含む円筒状部分および面取り部面を含む面取り部分を備える所定のプロファイルに切削加工するステップであって、円筒状接触面と面取り部面との間に配置された移行面が、約１．５ｃｍ〜約７．６ｃｍの範囲の曲率半径を有する、ステップと、を含む方法が開示される。
【００２０】
方法は、引張ロールを、回転軸線を中心として回転させるステップと、引張ロールが回転するときに、所定の力Ｆで引張ロールの接触面をトランピングローラと接触させるステップと、をさらに含んでもよい。所定の力Ｆは、約１３Ｎ〜約１４７Ｎの範囲、例えば、約４９Ｎ〜約１１８Ｎの範囲、または約７８Ｎ〜約１１８Ｎの範囲とすることができる。
【００２１】
いくつかの実施形態では、接触させるステップ中にトランピングローラが接触面の上で走行する距離を、接触面の周長以上とすることができ、５，０００ｃｍ以上など、例えば、約５，０００ｃｍ〜約７０，０００ｃｍの範囲とすることができる。
【００２２】
方法は、引張ロールを引張ロールアセンブリのシャフトに取り付けるステップをさらに含んでもよい。次いで、引張ロールアセンブリを使用して、ガラスリボンを延伸することができる。ガラスリボンの中心線でのガラスリボンの厚さを、約０．４ｍｍ以下とすることができる。
【００２３】
本明細書に開示される実施形態の追加の特徴および利点が、以下の詳細な説明に記載されており、当業者にとっては、その説明から部分的に容易に明らかになるか、または以下の詳細な説明、特許請求の範囲、および添付の図面を含む本明細書に記載されるように本発明を実践することによって認識される。
【００２４】
前述の概略の説明と以下の詳細な説明の両方が、本明細書に開示される実施形態の性質および特性を理解するための概観または仕組みをもたらすことを意図した実施形態を提示することを理解されたい。添付図面は、さらなる理解をもたらすために含まれており、本明細書に組み込まれ、その一部を構成する。図面は、本開示の様々な実施形態を示し、説明とともに、その原理および動作を説明するのに役立つ。
【図面の簡単な説明】
【００２５】
【図１】本開示の実施形態による例示的なガラス製造装置の概略図である。
【図２】成形装置の一部分の側断面図である。
【図３】図２の成形装置の一部分の正面図である。
【図４】例示的な引張ロールスリーブの側面図である。
【図５】例示的な別の引張ロールスリーブの側面図である。
【図６】例示的な引張ロールカートリッジの側面図である。
【図７】本開示の実施形態による引張ロールアセンブリの少なくとも一部分の側面図である。
【図８】本開示の実施形態による引張ロールの接触面を加工するための例示的な装置の正面図である。
【図９】図８に示した引張ロールの接触面を加工するための装置の側面図である。
【図１０】本開示の実施形態による引張ロールの接触面を加工するための例示的な別の装置の正面図である。
【図１１】本開示の実施形態によって引張ロールの接触面を加工することにより得られる、ガラス強度ならびに引張ロールの接触の平均表面粗さおよび硬度に関する３つのデータ群のプロットである。
【図１２】（ａ）トランピング前および（ｂ）トランピング後の引張ロールを表す２枚の写真を示す。
【図１３】引張ロールの加工および配置の様々な条件に関するガラス強度を示すプロットである。
【図１４Ａ】接触面と面取り部面との間に円弧状移行面を有する隅切りされた引張ロールの上面図である。
【図１４Ｂ】図１４Ａの隅切りされた引張ロールの拡大図である。
【図１５Ａ】接触面と面取り部面との間に円弧状移行面を有していない隅切りされた引張ロールの上面図である。
【図１５Ｂ】図１５Ａの隅切りされた引張ロールの拡大図である。
【発明を実施するための形態】
【００２６】
ここで、本開示の実施形態を詳細に参照する。実施形態の例を添付の図面に示す。可能な限り、図面全体を通して同じ参照番号を使用して、同一または同様の部分を指す。しかし、本開示は、多くの異なる形態で具現化されてもよく、本明細書に記載された実施形態に限定されると解釈されるべきではない。
【００２７】
本明細書では、「約」１つの特定の値から、かつ／または「約」別の特定の値まで、として範囲を表す場合がある。そのような範囲を表すときに、別の実施形態が、その１つの特定の値から、かつ／またはその他の特定の値までを含む。同様に、先行する「約」を使用して値を近似値として表すときに、その特定の値が別の実施形態を形成することが理解されるであろう。さらに、各範囲の端点が、他の端点との関係でも、他の端点との関係でなくとも、重要であることが理解されるであろう。
【００２８】
本明細書で使用され得る方向を示す用語、例えば、上、下、右、左、前、後、頂、底は、描かれた図を基準としているにすぎず、絶対的な向きを意味することを意図していない。
【００２９】
特に明記しない限り、本明細書に記載される任意の方法が、そのステップを具体的な順序で行うことを要求すると解釈されることも、任意の装置によって具体的な向きが要求されることも、決して意図していない。したがって、方法クレームがそのステップによって従うべき順序を実際に記載していない場合、任意の装置クレームが個々の構成要素に対する順序または向きを実際に記載していない場合、ステップが具体的な順序に限定されるべきであることを請求項または明細書に特に明記していない場合、または装置の構成要素に対する具体的な順序または向きを記載していない場合、いかなる点でも、順序または向きが推測されることを決して意図していない。このことは、ステップの配置、動作フロー、構成要素の順序、または構成要素の向きに関する論理的な事項、文法体系または句読法から導出される平明な意味、および明細書に記載される実施形態の数または種類を含む解釈の、可能性のある任意の非明示的な根拠について当てはまる。
【００３０】
本明細書で使用する場合、単数形「１つの（a）」、「１つの（an）」、および「その（the）」は、文脈が明らかに他のことを示さない限り、複数に関する言及を含む。したがって、例えば、「１つの（a）」構成要素に関する言及は、文脈が明らかに他のことを示さない限り、そのような構成要素を２つ以上有する態様を含む。
【００３１】
「例示的」、「例」という用語、またはその様々な形態は、本明細書では、例、事例、または例示として役立つことを意味するために使用される。「例示的」または「例」として本明細書で説明される任意の態様または設計は、他の態様または設計よりも好ましいかまたは有利であると必ずしも解釈されるべきではない。さらに、例は、明確化および理解のためのみに提供されており、開示される主題または本開示の関連する部分をいかなる方法でも限定または制限することを意味しない。様々な範囲の無数の追加的または代替的な例を提示できたかもしれないが、簡潔性のために省略していることを理解されたい。
【００３２】
本明細書で使用する場合、「備える（comprising）」および「含む（including）」という用語、ならびにそれらの変形は、特に示さない限り、同義的かつ非限定的なものと解釈されたい。備えるまたは含むという移行句に続く要素のリストは、リストに具体的に列挙される要素の他の要素も存在し得るような、非排他的なリストである。
【００３３】
本明細書で使用する場合、「溶融ガラス」は、冷却するとガラス状態になることができる溶融した無機材料を意味するものと解釈されたい。溶融ガラスという用語は、「溶融物」と同義的に使用される。溶融ガラスは、例えば、大部分がケイ酸塩ガラスを形成し得るが、本開示はそのように限定されない。
【００３４】
本明細書で使用する場合、「流体」という用語は、任意の気体、気体の混合物、液体、気体と液体との混合物、蒸気、またはそれらの組み合わせを表すものである。
【００３５】
本明細書で使用する場合、「耐火性」または「耐火性材料」という用語は、非金属材料であって、５３８℃超、例えば、約７００℃以上、約８００℃以上などの環境に晒される、構造にまたはシステムの構成要素として、それらを適用可能にする化学的および物理的特性を有する非金属材料を表すために使用される。
【００３６】
本明細書で使用する場合、特に反対の記載がない限り、成分の「質量％（wt. %）」または「質量パーセント（weight percent）」または「質量割合（percent by weight）」は、成分が含まれる組成物の総質量に基づく。
【００３７】
本明細書で使用する場合、「一体」という用語は、特に示さない限り、接続された部品の集まりではなく、構造的に統合された物品または物体（例えば、モノリシック）を指す。
【００３８】
本明細書で使用する場合、引張ロールの接触面は、粘性、粘弾性または弾性材料のリボン（例えば、ガラスリボン）に接触するように意図され構成された引張ロールの表面である。
【００３９】
ダウンドロー法によるガラスシートの製造は、成形体から溶融ガラスを不定長のリボンとして延伸することを含む。リボンは、側方エッジ部分とそれらの間の中央部分とを備える。延伸プロセスは、溶融ガラスを成形体から引き離す下向きの力をリボンに及ぼす逆方向に回転する一対の引張ロールアセンブリの間にリボンの側方エッジ部分を挟むことを含む。ガラスリボンは、冷却されて弾性状態になり、個々のガラスシートに切断され、引張ロールアセンブリが接触したエッジ部分は、取り除かれる。
【００４０】
典型的には、引張ロール自体が、耐火性材料を含み、金属（例えば、鋼）シャフトに取り付けられる。引張ロールは、一体の物体、または重ね合わされた耐火性ディスクからなる物体であってもよい。実施形態では、引張ロールは、シャフトに対する容易な取り付けおよび取り外しを促すスリーブまたはカートリッジの形態であってもよい。
【００４１】
図１には、例示的なガラス製造装置１０が示される。いくつかの実施形態では、ガラス製造装置１０は、溶融容器１４を含むことができるガラス溶融炉１２を備えることができる。溶融容器１４に加えて、ガラス溶融炉１２は任意選択的に、原料を加熱して溶融ガラスに転換するように構成された加熱要素（例えば、燃焼バーナおよび／または電極）などの１つ以上の追加の構成要素を含むことができる。例えば、溶融容器１４は、電気ブースト溶融容器であってもよく、電気ブースト溶融容器では、燃焼バーナと直接加熱の両方によってエネルギーが原料に加えられ、原料に流れる電流による原料のジュール加熱によってエネルギーが加えられる。本明細書で使用する場合、電気ブースト溶融容器は、ジュール加熱と表面上燃焼加熱の両方により熱エネルギーを得る溶融容器であり、原料および／または溶融物に与えられるエネルギー量の約２０％以上が、ジュール加熱による。本明細書で使用する場合、電気ブースト溶融容器は、水中燃焼プロセスを含まない。いくつかの実施形態では、表面上燃焼バーナとジュール加熱の両方によって溶融材料に加えられる全熱エネルギーと比べた、ジュール加熱によって溶融材料に加えられる熱エネルギーを、約２０％〜約８０％の範囲、例えば３０％以上、４０％以上、５０％以上、６０％以上、または７０％以上とすることができる。
【００４２】
さらなる実施形態では、ガラス溶融炉１２は、溶融容器からの熱損失を抑える熱管理デバイス（例えば、断熱構成要素）を含んでもよい。またさらなる実施形態では、ガラス溶融炉１２は、ガラス溶融物への原料の溶融を促す電子デバイスおよび／または電気機械デバイスを含んでもよい。またさらに、ガラス溶融炉１２は、支持構造（例えば、支持シャーシ、支持部材など）または他の構成要素を含んでもよい。
【００４３】
ガラス溶融容器１４は典型的に、耐火性セラミック材料、例えば、アルミナまたはジルコニアを含む耐火性セラミック材料などの耐火性材料から形成されるが、耐火性セラミック材料は、代替的にまたは任意の組み合わせのいずれかで使用される、イットリウム（例えば、イットリア、イットリア安定化ジルコニア、リン酸イットリウム）、ジルコン（ＺｒＳｉＯ４）、またはアルミナ−ジルコニア−シリカ、または酸化クロムなどの他の耐火性材料を含んでもよい。いくつかの例では、ガラス溶融容器１４を耐火性セラミックれんがから構築してもよい。
【００４４】
いくつかの実施形態では、溶融炉１２は、ガラス物品、例えば、不定長のガラスリボンを製造するように構成されたガラス製造装置の構成要素として組み込まれ得るが、さらなる実施形態では、ガラス製造装置は、限定するわけではないが、ガラス棒、ガラス管、ガラス封体（例えば、照明装置用、例えば電球用のガラス封体）およびガラスレンズなどの他のガラス物品（他の多くのガラス物品が考えられる）を形成するように構成されてもよい。いくつかの例では、溶融炉は、スロットドロー装置、フロートバス装置、ダウンドロー装置（例えば、フュージョンダウンドロー装置）、アップドロー装置、プレス装置、圧延装置、管延伸装置、または本開示による利益を得る任意の他のガラス製造装置を含むガラス製造装置の構成要素として組み込まれてもよい。例として、図１は、後続の個々のガラスシートへの加工またはスプールへのガラスリボンの巻き付けのためにガラスリボンをフュージョンドローするためのフュージョンダウンドローガラス製造装置１０の構成要素としてのガラス溶融炉１２を概略的に示す。
【００４５】
ガラス製造装置１０（例えば、フュージョンダウンドロー装置１０）は任意選択的に、ガラス溶融容器１４の上流に配置された上流ガラス製造装置１６を含むことができる。いくつかの例では、上流ガラス製造装置１６の一部分または全体を、ガラス溶融炉１２の一部として組み込んでもよい。
【００４６】
図１に示される実施形態に示すように、上流ガラス製造装置１６は、原料貯蔵ビン１８、原料送出デバイス２０、および原料送出デバイスに接続されたモータ２２を含むことができる。原料貯蔵ビン１８は、矢印２６で示すように、１つ以上の供給ポートを通してガラス溶融炉１２の溶融容器１４に供給できる量の原料２４を貯蔵するように構成されてもよい。原料２４は典型的に、１種以上のガラス形成金属酸化物および１種以上の改質剤を含む。いくつかの例では、原料送出デバイス２０には、原料送出デバイス２０が所定量の原料２４を貯蔵ビン１８から溶融容器１４に送出するように、モータ２２によって動力を供給することができる。さらなる例では、モータ２２は、溶融ガラスの流れ方向に関して溶融容器１４の下流で検知された溶融ガラスのレベルに基づいて、制御された速度で原料２４を導入するように、原料送出デバイス２０に動力を供給することができる。その後、溶融容器１４内の原料２４を加熱して、溶融ガラス２８を形成することができる。典型的に、最初の溶融ステップでは、原料は、例えば様々な「砂」を含むような、粒子として溶融容器に加えられる。原料は、従前の溶融および／または成形動作によるガラス屑（すなわち、カレット）を含んでもよい。燃焼バーナは典型的に、溶融プロセスを開始するために使用される。電気ブーストされた溶融プロセスでは、（例えば、原料が液化し始めるときに）原料の電気抵抗が十分に低下すると、原料と接触して配置された電極間に電位を生じさせ、それによって、原料を通る電流を形成することにより、電気ブーストが開始され、原料が典型的に、溶融状態に入るか、または溶融状態となる。
【００４７】
ガラス製造装置１０は任意選択的に、溶融ガラス２８の流れ方向に関してガラス溶融炉１２の下流に配置された下流ガラス製造装置３０を含むこともできる。いくつかの例では、下流ガラス製造装置３０の一部分を、ガラス溶融炉１２の一部として組み込んでもよい。しかし、いくつかの事例では、以下で説明される第１の接続導管３２、または下流ガラス製造装置３０の他の部分を、ガラス溶融炉１２の一部として組み込んでもよい。第１の接続導管３２を含む下流ガラス製造装置の要素を、貴金属から形成してもよい。適切な貴金属としては、白金、イリジウム、ロジウム、オスミウム、ルテニウムおよびパラジウム、またはそれらの合金からなる群から選択される白金族金属が挙げられる。例えば、ガラス製造装置の下流構成要素を、約７０質量％〜約９０質量％の白金および約１０質量％〜約３０質量％のロジウムを含む、白金−ロジウム合金から形成してもよい。しかし、ガラス製造装置の下流構成要素を形成するための他の適切な金属としては、モリブデン、レニウム、タンタル、チタン、タングステン、およびそれらの合金を挙げることができる。
【００４８】
下流ガラス製造装置３０は、溶融容器１４の下流に配置され、かつ上記した第１の接続導管３２を介して溶融容器１４に接続された清澄容器３４などの第１の調整（すなわち加工）容器を含むことができる。いくつかの例では、溶融ガラス２８は、第１の接続導管３２を介して溶融容器１４から清澄容器３４に重力で供給されてもよい。例えば、重力は、第１の接続導管３２の内部通路を通して溶融容器１４から清澄容器３４へと溶融ガラス２８を推進し得る。しかし、溶融容器１４の下流に、例えば、溶融容器１４と清澄容器３４との間に、他の調整容器を配置してもよいことを理解されたい。いくつかの実施形態では、溶融容器と清澄容器との間で調整容器を利用してもよく、調整容器では、一次溶融容器からの溶融ガラスが、溶融プロセスを継続するために二次容器内でさらに加熱されるか、または清澄容器に入る前に一次溶融容器内の溶融ガラスの温度よりも低い温度まで冷却される。
【００４９】
前述のように、様々な技術によって溶融ガラス２８から気泡を除去してもよい。例えば、原料２４は、加熱されると化学還元反応を受けて酸素を放出する、酸化スズなどの多価化合物（すなわち清澄剤）を含んでもよい。他の適切な清澄剤としては、限定するわけではないが、ヒ素、アンチモン、鉄、およびセリウムが挙げられるが、ヒ素およびアンチモンの使用は、いくつかの用途では環境上の理由により推奨されない場合がある。清澄容器３４は、溶融容器の温度よりも高い温度まで加熱され、それによって清澄剤を加熱する。溶融物に含まれる１種以上の清澄剤の温度によって誘発された化学還元によって生じた酸素気泡が、清澄容器内の溶融ガラスを通って上昇し、溶融炉で生じた溶融ガラス中のガスを、清澄剤によって生じた酸素気泡に併合または拡散することができる。次いで、浮力の増加を伴う拡大した気泡を、清澄容器内の溶融ガラスの自由表面まで上昇させ、その後に清澄容器から排出することができる。酸素気泡は、溶融ガラスを通って上昇するときに、清澄容器内の溶融ガラスの機械的混合をさらに誘発することができる。
【００５０】
下流ガラス製造装置３０は、清澄容器３４から下流に流れる溶融ガラスを混合するための混合装置３６、例えば攪拌容器などの別の調整容器をさらに含むことができる。混合装置３６を使用して、均質なガラス溶融組成物を提供し、それにより、清澄容器から出る清澄化された溶融ガラス内に存在し得る化学的または熱的な不均質性を抑えることができる。図示するように、第２の接続導管３８を介して清澄容器３４を混合装置３６に接続してもよい。いくつかの実施形態では、第２の接続導管３８を介して清澄容器３４から混合装置３６に溶融ガラス２８を重力で供給してもよい。例えば、重力は、第２の接続導管３８の内部通路を通して清澄容器３４から混合装置３６へと溶融ガラス２８を推進し得る。典型的に、混合装置３６内の溶融ガラスは、自由表面を有し、空隙が、自由表面と混合装置の頂部との間に広がる。混合装置３６が、溶融ガラスの流れ方向に関して清澄容器３４の下流に示されているが、他の実施形態では、清澄容器３４の上流に混合装置３６を配置してもよいことに留意されたい。いくつかの実施形態では、下流ガラス製造装置３０は、複数の混合装置、例えば、清澄容器３４の上流の混合装置および清澄容器３４の下流の混合装置を含んでもよい。これらの複数の混合装置は、同じ設計であってもよく、または互いに異なる設計であってもよい。いくつかの実施形態では、容器および／または導管の１つ以上が、溶融材料の混合およびその後の均質化を促すために内部に配置された静的混合翼を含んでもよい。
【００５１】
下流ガラス製造装置３０は、混合装置３６の下流に配置され得る送出容器４０などの別の調整容器をさらに含むことができる。送出容器４０は、下流の成形デバイスに供給される溶融ガラス２８を調整してもよい。例えば、送出容器４０は、アキュムレータおよび／または流量コントローラとして機能して、溶融ガラス２８の一貫した流れを調節し、出口導管４４を介して成形体４２に提供することができる。送出容器４０内の溶融ガラスは、いくつかの実施形態では、自由表面を含み、空隙が、自由表面から送出容器の頂部まで上方に広がる。図示するように、第３の接続導管４６を介して混合装置３６を送出容器４０に接続してもよい。いくつかの例では、第３の接続導管４６を介して混合装置３６から送出容器４０に溶融ガラス２８を重力で供給してもよい。例えば、重力は、第３の接続導管４６の内部通路を通して混合装置３６から送出容器４０へと溶融ガラス２８を推進し得る。
【００５２】
下流ガラス製造装置３０は、入口導管５０を含む、上で参照された成形体４２を備える成形装置４８をさらに含むことができる。送出容器４０から成形装置４８の入口導管５０に溶融ガラス２８を送出するように出口導管４４を配置することができる。フュージョンダウンドローガラス製造装置の成形体４２は、成形体の上面に配置されたトラフ５２と、成形体の底部エッジ（根元部）５６に沿って延伸方向に集束する集束成形面５４（１つの面のみを図示）と、を備えることができる。送出容器４０、出口導管４４および入口導管５０を介して成形体のトラフ５２に送出された溶融ガラスは、トラフ５２の壁から溢れ、溶融ガラスの別個の流れとして集束成形面５４に沿って下降する。溶融ガラスの別個の流れは、根元部５６の下方で根元部に沿って合流して、溶融ガラスの単一のリボン５８を作り、リボンは、溶融ガラスが冷え、材料の粘度が増加するときに、ガラスリボンの寸法を制御するように、重力、エッジロール６２、および引張ロールアセンブリ６４などによって下向きの張力をガラスリボンに加えることにより、延伸平面５９（図２を参照）に沿って根元部５６から延伸方向６０に延伸される。したがって、ガラスリボン５８は、粘弾性転移を経て、ガラスリボン５８に安定した寸法特性を与える機械的特性を獲得する。ガラスリボン５８は、いくつかの実施形態では、ガラスリボンの弾性領域においてガラス分離装置（図示せず）によって個々のガラスシート６８に分離されてもよいが、さらなる実施形態では、ガラスリボンは、スプールに巻き付けられ、さらなる加工のために保管されてもよい。
【００５３】
図２および図３はそれぞれ、成形装置４８の少なくとも一部分の側面（端面）図および正面図を示しており、成形体４２、エッジロール６２および引張ロールアセンブリ６４を示す。
【００５４】
引張ロールアセンブリ６４は、モジュール式構成要素として組み立てることができる。このようなモジュール式構成要素は、様々な実施形態では、使用場所で素早く交換して、引張ロールアセンブリの輸送および修理に関連する休止時間およびコストを最小限に抑えることができる。いくつかの実施形態では、モジュール式構成要素は、焼成され圧縮された耐熱性ディスクのスリーブを含むことができ、ディスクは、少なくとも部分的に融合されているので、スリーブを単一ユニットとして引張ロールシャフト上に配置し、また、引張ロールシャフトから取り外すことができる。他の実施形態では、モジュール式構成要素は、引張ロールシャフト上にスライドするように構成されたカートリッジを備えることができる。本明細書で使用する場合、引張ロールアセンブリという用語は、ガラスリボンを延伸するために使用されるアセンブリを指す。引張ロールアセンブリは、シャフトと、ガラスリボンに接触する接触面を提供する引張ロールと、シャフトひいては引張ロールを回転させるためのモータと、例えば、引張ロールをシャフトに固定するため、引張ロールモータを制御するためなどに必要となり得る他の様々なハードウェアおよびソフトウェアと、を備える。引張ロールという用語は、引張ロールアセンブリの、ガラスリボン５８に接触する部分を含む。典型的に、引張ロールは、例えば、向かい合わせて組み立てられてスリーブを作るように焼成された耐火性の耐熱性ディスクなどの耐火性材料のスリーブを備える。しかし、他の実施形態では、引張ロールは、シャフトに取り外し可能に取り付けられ得るモジュール式の交換可能なカートリッジを作るように、スプールまたは他のフレームワークに組み付けられたスリーブを備えることができる。
【００５５】
引張ロールアセンブリは、シャフトに沿って配置された１つ以上の取付具を備えることができる。このような取付具は、（固定式の、可動式の、かつ／または取り外し可能な）カラー、係止リング、スナップリング、スプリット保持リング、または１つ以上の耐熱性ディスクをシャフトの適所に固定できる他のデバイスを備えることができる。シャフトに取り付けられた複数の耐熱性ディスクに軸方向圧縮力を加えることができる任意のデバイスを取付具として使用することができる。
【００５６】
所与の引張ロールアセンブリの所望の構成に応じて、１つ以上の耐熱性ディスク領域をシャフトに沿って配置することができる。様々な実施形態では、１つ、２つ、３つ、またはそれ以上の個々の耐熱性ディスク領域をシャフトに沿って配置することができ、各領域は、少なくとも２つの取付具を備え、取付具は、それらの間に配置された耐熱性ディスクに軸方向圧縮力を加えることができる。
【００５７】
シートガラスの製造に使用するのに適した様々な引張ロールの構成が文献中にあることを理解されたい。例えば、米国特許第６，８９６，６４６号明細書は、ミルボード材料から引張ロールを作る方法を記載している。本開示は、引張ロールの特定の構成または配置に限定されず、当業者は、引張ロールの適切な構成を容易に選択することができる。
【００５８】
実施形態では、引張ロールアセンブリは、シャフトの長さまたはその一部分にわたって延びる単一の耐熱性ディスク領域を含む構成を備えることができる。このような引張ロールアセンブリは、ガラスシートに接触するように特に適合された１つ以上の部分を含むことができ、その部分における耐熱性ディスクの外周は、周囲の耐熱性ディスクよりもシャフトから遠くに延びる。このような構成は、引張ロールからの粒子が「付着物（onclusions）」（例えば、表面粒子）としてガラスシートに堆積する可能性を減少させることができる。完全なロールの構成では、単一の耐熱性ディスク領域が、例えば、ガラスリボンの両側エッジなどの異なる位置でガラスリボンに接触するように適合された２つの部分を含む。他の実施形態では、引張ロールアセンブリは、ガラスリボンに、例えば両側エッジ部分で接触するように適合された２つ以上の耐熱性ディスク領域が、ディスクを含まないシャフト領域によって分離される、剥き出しのシャフト構成を備えることができる。個々の領域はそれぞれ、取付具を有し、取付具は、耐熱性ディスクを適所に固定するとともに、それらの間に配置されたそれらの耐熱性ディスクに軸方向圧縮力を提供することができる。
【００５９】
図３に示すスタブ型引張ロールアセンブリ６４では、シャフトに取り付けられた単一の耐熱性ディスク領域が、ガラスシートの一方のエッジ部分に接触するように適合され、（別個のシャフトを備える）別個のスタブ型引張ロールアセンブリ６４は、ガラスシートの反対側のエッジに接触するように使用することができる。すなわち、スタブ型ロール構成では、１つのシャフトが、ガラスリボンの幅全体には延びていない。
【００６０】
引張ロールの一部分を圧縮して接触面の特定の硬度を達成するために利用される軸方向圧縮力を変化させることができる。様々な実施形態では、力は、約３１，３７６ニュートン〜約１３４，４６７ニュートン（Ｎ）、約４４，８２２Ｎ〜約８９，６４４Ｎ、または約３５，８５８Ｎ〜約５８，２６９Ｎの範囲とすることができる。他の実施形態では、力は、約３１，３７６Ｎ未満または約１３４，４６７Ｎ超とすることができる。軸方向圧縮力は、加熱時に、耐熱性の焼成ディスクの少なくとも一部分を融合させるのに十分であるべきである。
【００６１】
例示的な引張ロールは、（任意選択的に焼成された）平面状の複数の耐熱性ディスクを備え、平面状の耐熱性ディスクは、向かい合わせてシャフト上に配置され、複数のディスクの各ディスクの外側エッジが、ガラスリボンに接触できる引張ロールの外面を形成するように圧縮される。複数の耐熱性ディスクのいずれか１つ以上の具体的な形状、大きさ、および組成を、例えば、得られる引張ロールの意図される用途および作動条件に応じて変化させることができる。引張ロールの外面の少なくとも一部分を、ガラスシートに接触するように構成することができる。
【００６２】
耐熱性ディスクのいずれか１つ以上の組成物を、引張ロールの所望の特性に応じて変化させることができる。実施形態では、１つ以上のディスクをミルボード材料から形成することができる。いくつかの実施形態では、１つ以上のディスクは、ケイ酸塩、粘土、耐火性セラミック繊維、またはそれらの組み合わせを含むことができる。いくつかの実施形態では、１つ以上のディスクは、例えば、ニチアスＳＤ−１１５（ニチアス株式会社、東京、日本から入手可能）などの市販されているミルボード材料を含むことができる。本明細書では具体的なミルボード材料について特定の成分および濃度範囲が記載されているが、これらは例示であり、特定のミルボード材料、成分、および／または濃度範囲のいずれかに限定することを意図していない。
【００６３】
いくつかの実施形態では、耐熱性ディスクの少なくとも一部分を形成するミルボードは、米国特許第７５０７１９４号明細書に記載されるような、アスベストを含まず、ショットを含まない耐火性組成物を含むことができる。様々な例示的な実施形態では、そのようなミルボードは、乾燥質量ベースで、約５質量パーセント〜約３０質量パーセントの耐火性セラミック繊維、約１質量パーセント〜約１０質量パーセントの有機繊維、例えばセルロースなど、約１０質量パーセント〜約４０質量パーセントのケイ酸マグネシウム、例えばフォルステライトなど、約５質量パーセント〜約３２質量パーセントのマイカ、約１０質量パーセント〜約３５質量パーセントのカオリン粘土、約０．５質量パーセント未満の結晶性シリカ、および約０．８質量パーセント未満の二酸化チタンを含むことができる。
【００６４】
そのようなミルボード材料に使用するためのセラミック繊維は、天然材料、および／またはカオリナイトおよびシリカから製造された人工セラミック繊維を含むことができる。有用なセラミック繊維は、様々な繊維グレードの繊維を含むことができ、そのようなグレードは、製造方法、ショット（非繊維）含有量、潤滑などによって決定される。上記文献を入手している当業者は、適切なセラミック繊維材料を容易に選択できるであろう。いくつかの実施形態では、そのようなセラミック繊維は、最大で約５マイクロメートルの繊維長、最大で約３マイクロメートルの直径、および約５：１超のアスペクト比を有することができる。これらの値が例示であり、得られる引張ロールの望ましい特性に応じて他の繊維を使用できることに留意されたい。実施形態では、引張ロール用のセラミック繊維材料は、約１，７６０℃未満の温度で溶融するべきではなく、最大で約１，２６０℃の連続温度に晒されたときに物理的および化学的な完全性を保持するべきである。
【００６５】
有機繊維は、使用される場合、ミルボード材料または引張ロール用途での使用に適した任意の有機繊維とすることができる。有機繊維は、例えばセルロースを含むことができる。いくつかの実施形態では、セルロースは、未漂白、半漂白、または漂白済みの木材パルプを含むことができる。他の実施形態では、ミルボード組成物は、有機繊維を含まない。
【００６６】
無機バインダは、存在する場合、例えば、粘土、石膏、フライアッシュ、およびナトリウム、カリウム、またはマグネシウムのケイ酸塩などのアルカリ性イオン状ケイ酸塩を含む、１種以上の無機化合物を含むことができる。例えば、無機バインダは、ミルボード組成物の全乾燥質量を基準にして、約１０〜約３０質量パーセントのカオリン粘土および約１０〜約４０質量パーセントのケイ酸マグネシウムを含むことができる。
【００６７】
いくつかの実施形態では、ミルボード成分の水性スラリーを調製することができ、凝集剤を任意選択的に加えることができ、例えば、回転スクリーンシリンダ上にスラリーを堆積させることにより、得られたスラリーが板に成形される。
【００６８】
成形中および／または成形後にミルボード板を圧縮して、均一または実質的に均一な厚さをもたらすことができる。成形されたミルボード板中の残留水分を、例えば加熱により、除去することができる。
【００６９】
ロールの作動温度に晒されたときに耐熱性ディスクが組成または寸法の実質的な変化を示さないように、耐熱性ディスクおよび／または１つ以上の耐熱性ディスクが切り出される材料を、引張ロールを形成するために組み立てる前に焼成することができる。例えば、耐熱性ディスクを、焼成ステップで、約６５０℃〜約１，０００℃、約７６０℃〜約１，０００℃、または約９００℃〜約１，０００℃の温度で加熱し、少なくとも２時間にわたって保持することができる。次いで、耐熱性ディスクを周囲温度まで冷却し、引張ロール、または本明細書に記載するようなモジュール式構成要素を形成するために組み立てることができる。モジュール式構成要素は、例えば、少なくとも部分的に融合された、圧縮された耐熱性の焼成ディスクで形成されたスリーブ、または耐熱材料が配置されたカートリッジ、例えばスリーブであってもよい。
【００７０】
例えば、圧縮され加熱されると、硬くなり、少なくとも部分的に融合できるミルボード材料の、複数の耐熱性ディスクからスリーブを用意することができる。停止時間および引張ロールの修理に必要な労力をさらに最小限に抑えるために、使用場所に送出する前に、スリーブを所望の寸法で用意および／または構成することができる。
【００７１】
例えば、ミルボード材料の１つ以上の板から複数のディスクを打ち抜くかまたは切り出すことにより、スリーブを用意することができる。次いで、ディスクを乾燥させ、揮発性および／または可燃性成分をディスクから除去するのに十分な時間および温度で、ディスクを焼成することができる。焼成後に、使用中の引張ロールに関連する温度に晒された場合に質量損失を実質的に示さず（例えば、＜１．５質量パーセント）、したがって、作動条件の下で寸法的に安定するように、ディスクを焼成することができる。例えば、約６５０℃〜約１，０００℃、約７６０℃〜約１，０００℃、または約９００℃〜約１，０００℃の温度でディスクを加熱することによってディスクを焼成し、その温度で少なくとも２時間にわたって保持し、次いで、スリーブを形成するためにシャフトに組み付ける前に室温まで冷却することができる。
【００７２】
次いで、焼成ディスクを、向かい合わせてシャフト上に配置することができる。本開示の全体を通して、説明を容易にするために、ディスクを単に「ディスク」と呼ぶ場合には、引張ロールアセンブリのモジュール式構成要素を形成するためにシャフトに組み付ける前に焼成されているか、または焼成されていないかのいずれかであり得るという事情が認識される。一方、「焼成ディスク」は、上述したように、ディスクを乾燥させ、ディスク内の揮発性および／または可燃性成分を除去するために加熱されたディスクを特に指す。様々な実施形態では、スリーブを用意するために使用されるシャフトは、引張ロールシャフト、またはそのようなスリーブを用意する際にのみ使用するモデルシャフトとすることができる。シャフトが引張ロールシャフトである場合、シャフトは、シートガラスを製造するために後で使用される引張ロールアセンブリの引張ロールシャフトとして後で使用されてもよく、または使用されなくてもよい。
【００７３】
実施形態では、シャフトは、配置されたディスクを軸方向に圧縮できるように構成されてもよい。例えば、様々な実施形態では、シャフトの少なくとも一端に、シャフトの長さに沿ったディスクの移動を防止するために固定式カラーまたは裏当板を備えることができる。いくつかの実施形態では、シャフトの少なくとも一端には、複数のディスクを固定する、圧縮する、かつ／またはシャフトの長さに沿った複数のディスクの移動を防止するための取付具を備えることができる。
【００７４】
いくつかの実施形態では、複数のディスクを固定および圧縮するための取り外し可能なカラー、係止リング、または他の取付具を、シャフトの反対端および／またはシャフトの長さに沿った１つ以上の位置のいずれかに配置することができる。例えば、シャフトは、シャフトの一端に配置された固定式カラーを備えることができる。このような実施形態では、複数の焼成ディスクを、シャフトに沿って向かい合わせて、固定式カラーに当接させて配置することができる。複数の焼成ディスクをシャフト上に配置した後に、取り外し可能なカラーをシャフトの反対端に配置し、複数の焼成ディスクに軸方向圧縮力を提供するように調節することができる。
【００７５】
複数の焼成ディスクを配置および圧縮した後に、任意選択的に、ディスクの全体または一部分を所望の寸法に切削加工（例えば、切断、研削、研磨など）することができる。例えば、引張ロールの一部分がガラスシートに接触するように、引張ロールアセンブリを構成することができる。したがって、圧縮された焼成ディスクのアセンブリの外面を、所望のプロファイルをもたらすように切削加工または別途寸法決定することができる。例えば、ロールの様々な形状および／または構成のいずれかに適合できるスリーブを提供するように、焼成ディスクを切削加工することができる。
【００７６】
次いで、焼成ディスクの圧縮されたアセンブリを、複数のディスクを融合するのに十分な温度および時間で焼成することができる。例えば、焼成ディスクの圧縮されたアセンブリを、少なくとも約９２５℃の温度で少なくとも約２４時間、例えば、少なくとも約９５０℃で少なくとも約４８時間にわたって加熱することができる。このような加熱ステップを、例えば窯内で行うことができる。
【００７７】
特定の圧縮ならびに焼成ディスクの圧縮されたアセンブリを焼成するための時間および温度の条件を変化させることができ、本開示は、焼成ディスクの圧縮されたアセンブリを融合してスリーブを形成するのに十分な条件である限り、具体的な条件のセットに限定することを意図していない。いくつかの実施形態では、焼成の時間および温度は、引張ロールの接触面（引張ロールのガラスと接触する面）の少なくとも一部分にムライト層を形成するのに十分であってもよい。ムライト層は、発塵を抑制する、かつ／または無くすことができ、引張ロールの接触面の硬度（例えば、ショアＤ硬度）を増加させることができ、したがって、得られる引張ロールをプロセス損傷に対してより耐性のあるものにする。いくつかの実施形態では、焼成の時間および温度を、引張ロールの面の少なくとも一部分にクリストバライト層を形成するのに十分にすることができる。
【００７８】
圧縮された焼成ディスクのアセンブリを焼成した後に、アセンブリをシャフトからスリーブとして取り外すことができる。シャフトからの取り外し時にスリーブを損傷させないように、シャフトおよび取付具、例えばカラーを設計することが望ましい。例えば、スリーブが設置される特定の引張ロールシャフトの耐熱材料の所望の長さに一致するように、スリーブの長さを制御できるように、スリーブを用意するためのシャフトを設計することができる。シャフトの表面は、スリーブを容易に取り外せるように、十分に滑らかで、バリ、溶着部、または粗い領域がないようにするべきである。
【００７９】
いくつかの実施形態では、スリーブを形成するために焼成する前に、例えば、切断、研磨、やすり仕上げ、切り抜き、研削、もしくは他の任意の適切な方法または方法の組み合わせによって、圧縮された焼成ディスクのアセンブリを所定のプロファイルに成形することができる。他の実施形態では、焼成ディスクの圧縮されたアセンブリを焼成した後に、スリーブを成形することができる。焼成ディスクの圧縮されたアセンブリを焼成する前および後の両方で、他の様々な寸法決定ステップを行うことができる。例えば、図４は、焼成後の圧縮された複数の焼成ディスクを示しており、この例では、焼成後に切断を行っており、破線７０が、成形されたスリーブ７２を作るために除去された材料の輪郭を示している。
【００８０】
図４に示すように、スリーブの外面が、接触面７６を含む円筒部分７４および面取り部面８０を含む面取り部分７８を含むように、焼成ディスクのスリーブ７２を成形（例えば、切削加工）することができる。実施形態では、円筒部分７４は、２つの面取り部分７８の間に配置される。したがって、接触面７６は、一対の面取り部面８０の間に配置される。接触面でのスリーブの外周は、長手方向軸線８２から面取り部面よりも遠くに延びる。接触面７６に対する面取り部面８０の角度αを、約１６〜２０度の範囲内とすることができる。スリーブ７２は、スリーブの中心であり、かつ回転軸線を含む長手方向軸線８２に沿って延びるボア８４をさらに備える。
【００８１】
さらなる実施形態では、図５に示すように、円筒状接触面７６と面取り部面８０との間に円弧状移行面８６を形成することができる。各円弧状移行面は、約１．５ｃｍ〜約７．６ｃｍの範囲の曲率半径を有することができるが、さらなる実施形態では、移行面の曲率半径を必要に応じて、１．５ｃｍ未満または７．６ｃｍ超とすることができる。
【００８２】
顧客およびプロセスラインの具体的なニーズに合わせた様々な形状、大きさ、および構成でスリーブを用意し流通させることができる。引張ロールアセンブリの迅速な修理を可能にし、ひいては、プロセスの休止時間を最小限に抑えるために、このようなスリーブの在庫を維持することができる。
【００８３】
いくつかの実施形態では、本開示は、モジュール式引張ロールを提供することができ、モジュール式構成要素は、スプールと、その上に配置された耐熱材料と、を備えるカートリッジである。耐熱材料は、耐熱性ディスクの圧縮されたアセンブリから形成されたスリーブ７２であってもよい。耐熱材料は、ディスクの圧縮されたアセンブリとして形成されてもよい。圧縮されたディスクを備えるそのようなカートリッジは、所望のプロファイルに成形することができる。様々な実施形態では、組み立て前に、組み立て後に、かつ／または使用場所でカートリッジの耐熱材料を成形することができる。例えば、カートリッジを所望の事前プロファイルに製造し、使用場所に輸送して最終的な成形および引張ロールシャフトへの設置を行うことができる。
【００８４】
実施形態では、ミルボード材料の１つ以上の板からディスクを切り出す、かつ／または打ち抜くことにより、カートリッジを用意することができる。次いで、ディスクを乾燥させ、ディスク内の揮発性および／または可燃性成分を除去するのに十分な時間および温度で、ディスクを焼成することができる。例えば、使用中の引張ロールに関連する温度に晒された場合に質量損失を実質的に示さず（例えば、＜１．５質量パーセント）、したがって、作動条件の下で寸法的に安定するように、ディスクを焼成することができる。例えば、約６５０℃〜約１，０００℃、約７６０℃〜約１，０００℃、または好ましくは約９００℃〜約１，０００℃の温度でディスクを加熱し、その温度で少なくとも２時間にわたって保持し、次いで、スプールにディスク（例えば、スリーブ）を配置することによってカートリッジに組み立てる前に室温まで冷却することができる。
【００８５】
本開示のスプールを、引張ロールと共に使用するのに適した任意の材料および／または設計とすることができる。いくつかの実施形態では、スプールは、セラミック材料を含んでもよい。いくつかの実施形態では、スプールは、金属を含むことができる。また他の実施形態では、スプールは、ガラスの製造中および引張ロールの使用中に典型的に生じる温度に耐えることができる材料を含む。また他の実施形態では、スプールは、酸化または化学的腐食に対して耐性または実質的に耐性のある材料を含んでもよい。他の実施形態では、スプールの熱膨張係数を引張ロールシャフトまたは耐熱性ディスクの少なくとも一方に一致または実質的に一致させる（等しくまたは実質的に等しくなるように選択する）ことができる。適切なスプールは、前述の属性のいずれか１つまたは組み合わせを満たしてもよい。
【００８６】
スプールは、引張ロールとの使用に適した任意の幾何形状を備えることができる。実施形態では、図６に示すように、スプール８８は、中空管９０と、フランジ９２と、係止カラー、または管９０の一端に取り付けられ、管９０に沿った耐熱性ディスクの移動を制限する他の取付具と、を備えることができる。カートリッジを組み立てるために、かつ／またはカートリッジを引張ロールシャフト上に配置するために使用される取付具は、スリーブに関して上述したものと同様であってもよい。いくつかの実施形態では、管９０上に配置された係止カラー、フランジ、または他の取付具は、管が少なくとも部分的に引張ロールシャフトの上をスライドできるように、管の中空部分と位置合わせされた開口を含んでもよい。
【００８７】
次いで、ディスクを、向かい合わせて管９０上に配置することができる。例えば、スナップリングまたは取り外し可能なカラーなど、本明細書に記載されるような任意の適切な取付具を用いて、配置されたディスクを圧縮し、適所に保持することができる。いくつかの実施形態では、スナップリングと、そのようなスナップリングを受け入れて配置するための溝とを用いて、ディスクを適所に保持することができる。例えば、管９０の周縁に溝を切り込むことができる。ディスクを組み立てて配置した後に、任意選択的に、アセンブリを焼成して、残っている水分、揮発性および／または可燃性の成分を耐熱材料から除去することができる。
【００８８】
ディスクをスプール８８上に配置した後に、ディスクを管に沿って軸方向に圧縮することができる。そのような圧縮ステップは、例えば、液圧プレスなどの任意の適切な技術を含むことができる。圧縮後、ディスクを固定し、その圧縮を維持するのに適した任意のデバイスまたは手段をスプール上に配置することができる。例えば、第２のフランジ９２を管９０上に配置することができ、管に事前に切り込まれた溝にスナップリングを配置して、第２のフランジ９２を管９０に固定し、スプール上のディスクの圧縮を維持することができる。
【００８９】
スプール８８に配置されて圧縮されると、任意選択的に、ディスクを所望のプロファイルに成形（例えば、切削加工）することができる。スプールの係止カラーまたは取り外し可能なカラーの少なくとも一方は任意選択的に、管を中心とした耐熱性ディスクの個々の回転を防止するために、隆起した領域、テクスチャ処理された領域、コーン、または他の手段を備えることができる。スプールとディスク（例えば、スリーブ）とは共に、シャフト上に容易に配置できるカートリッジ９４を形成する。あるいは、スプール８８に個々のディスクを配置して圧縮する代わりに、スリーブ７２をスプール８８に配置してもよい。したがって、さらなるカートリッジの説明は、スプール８８と、その上に取り付けられたスリーブ７２と、を備える引張ロールに基づく。
【００９０】
いくつかの実施形態では、前述のスリーブに関して説明したように、スリーブ７２を備えるカートリッジを使用の直前に焼成し、所望の寸法に成形することができる。いくつかの実施形態では、カートリッジが使用中に晒される作動温度によって接触面の所望の硬度がもたらされるように、カートリッジを稼働状態にすることができる。例えば、スリーブは、カートリッジの外面（例えば、接触面）の少なくとも一部分にムライト層を有してもよく、または形成させることができる。他の実施形態では、スリーブは、カートリッジスリーブの外面の少なくとも一部分にクリストバライト層を有してもよく、または形成させることができる。
【００９１】
ここで図７を参照すると、引張ロールシャフト９８への引張ロール９６（例えば、カートリッジ９４または個々のスリーブ７２）の設置は、引張ロールシャフト９８に引張ロール９６をスライドさせることを含むことができる。シャフト９８または管９０の内面のいずれか一方に、シャフト上でのカートリッジまたはスリーブの個々の回転を防止するために、対応するキーおよびキー溝を備えることができる。次いで、保持リング、係止カラー、または他の取付具もしくはデバイス（図示せず）を使用して、カートリッジをシャフト上に保持し、移動および／またはスリップを最小限に抑えることができる。いくつかの実施形態では、取付具を引張ロールの両端で使用して、引張ロールシャフト上の所望の軸方向位置でそれを保持してもよい。他の実施形態では、引張ロールシャフト上にねじ山を配置することができ、それにより、ねじ付きナットを、ねじ山によってシャフトに固定することができる。ねじ山は、保持リングによるかじりを防止するのに十分小さなねじ山ピッチ（例えば、インチ（２５．４ｍｍ）当りのねじ山）を有するべきである。
【００９２】
引張ロールアセンブリの寿命、特に、薄いガラスリボン、例えば、約０．４ミリメートル以下、例えば、約０．３ミリメートル以下、約０．２ミリメートル以下など、約１ミリメートル以下などの厚さのガラスリボンの延伸に利用される引張ロールの寿命が、より厚いガラスリボンとともに使用される引張ロールアセンブリと比べてかなり短いことが分かっている。場合によっては、この寿命の短縮は、６０％を超える可能性がある。この寿命の短縮により、引張ロールの交換がより頻繁になる可能性がある。しかし、薄いガラスリボンの破損の多くが、新しい引張ロールを設置してから１日以内に起きることがさらに分かっている。引張ロールによるガラスリボンへの傷の導入を招く要因としては、ガラス上の接触圧および引張ロールの接触面の粗さを挙げることができる。
【００９３】
図８および図９には、引張ロール９６（例えば、引張ロールカートリッジ９４）の円筒状接触面７６を加工するための装置１００が示される。装置１００は、例えば、減速ギアアセンブリ１０８によってスピンドル１０６に接続された駆動モータ１０４を含む駆動アセンブリ１０２を備え、スピンドル１０６は、引張ロール９６を受けるように構成される。例えば、スピンドル１０６は、中空管９０内に適合するようなサイズであってもよい。引張ロール９６をスピンドル１０６に取り付けることができ、駆動モータ１０４は、スピンドル１０６および引張ロール９６を所定の回転速度で回転させる。いくつかの実施形態では、装置１００は、スピンドル１０６に取り付けられ、かつ引張ロール９６を係合させることができる裏当板１１０を含んでもよい。いくつかの実施形態では、スピンドル１０６が回転するときに裏当板１１０がスピンドル１０６と共に回転するように、裏当板１１０をスピンドル１０６に固定してもよいが、他の実施形態では、裏当板は、スピンドル１０６上で自由に回転してもよい。次いで、圧縮板１１２をスピンドル１０６の上にスライドさせ、ねじ付きナット１１４または他の適切な締結具によって引張ロール９６へと推し進め、それによって、引張ロール９６をスピンドル１０６に固定し、裏当板１１０に対して固定することができる。例えば、毎分約５回転〜毎分約５０回転（ＲＰＭ）の範囲、例えば、約１０ＲＰＭ〜約４０ＲＰＭの範囲、約１５ＲＰＭ〜約３５ＲＰＭ、例えば、約２０ＲＰＭ〜約３０ＲＰＭの範囲の回転速度などの任意の適切な回転速度で、駆動モータ１０４によって引張ロール９６を回転軸線を中心として回転させることができる。
【００９４】
装置１００は、接触面７６と垂直な線１１９に沿って所定の力Ｆで接触面７６に押圧されるように構成された少なくとも１つのトランピングローラ１１８を含むトランピングデバイス１１６をさらに備える。本明細書で使用する場合、「トランピング（tramping）」は、概して表面を繰り返し押圧すること、より具体的には、トランピングローラが引張ロールの接触面の上で転動するときに、ローラによって所定の力で引張ロールの表面を押圧することを指す。引張ロール９６を駆動アセンブリ１０２によって回転させるときに、トランピングローラ１１８を所定の力で接触面７６へと推し進める（に係合させる）ことができるように配置されたフレーム１２０に、トランピングローラ１１８を回転可能に取り付けてもよい。トランピングローラ１１８をセラミック材料、例えばアルミナから形成することができる。しかし、他の実施形態では、トランピングローラ１１８を、金属ローラ、例えば、ステンレス鋼ローラとすることができる。また他の実施形態では、トランピングローラ１１８は、セラミック（例えば、アルミナ）のコーティングまたは層が被着されたステンレス鋼ローラを備えることができる。装置１００の作動中、引張ローラ９６を回転させるときに、トランピングローラ１１８を所定の力Ｆで接触面７６に押し付けることができる。例えば、いくつかの実施形態では、引張ロール９６に向かう方向に、フレーム１２０およびトランピングローラ１１８を推し進めるばね１２２にフレーム１２０を接続してもよい。代替的にはまたは加えて、空気圧または液圧シリンダ（図示せず）を使用して所定の力Ｆを供給してもよい。いくつかの実施形態では、所定の力Ｆは、約１０Ｎ〜約１００Ｎの範囲、例えば約１５Ｎ〜約１００Ｎの範囲、約２０Ｎ〜１００Ｎの範囲など、約３０Ｎ〜約１００Ｎの範囲、約４０Ｎ〜約１００Ｎの範囲、約５０Ｎ〜約１００Ｎの範囲、約６０Ｎ〜約１００Ｎの範囲、約７０Ｎ〜約１００Ｎの範囲、約８０Ｎ〜約１００Ｎの範囲、または約９０Ｎ〜約１００Ｎの範囲（範囲全体およびそれらの間の部分範囲を含む）とすることができる。
【００９５】
図１０は、駆動アセンブリ１０２と併せて使用され得るトランピングデバイス２１６の別の実施形態を示しており、トランピングデバイス２１６は、複数のトランピングローラ２１８を引張ロール９６の接触面７６に押圧するように構成されたフレーム２２０を備える。
【００９６】
例えば、トランピングローラ２１８は、フレーム２２０に回転可能に取り付けられ、駆動アセンブリ１０２によって引張ロール９６を回転軸線を中心として回転させるときに、トランピングローラ２１８を引張ロール９６の接触面７６へと推し進める（に係合させる）ことができるように配置されてもよい。前の実施形態と同様に、トランピングローラ２１８を、セラミック材料、例えば、アルミナから形成することができる。しかし、他の実施形態では、トランピングローラ２１８を、金属ローラ、例えば、ステンレス鋼ローラとすることができる。また他の実施形態では、トランピングローラ２１８を、セラミック（例えば、アルミナ）の層またはコーティングを有するステンレス鋼ローラとすることができる。いくつかの実施形態では、引張ローラ９６を回転させるときに、トランピングローラ２１８を所定の力Ｆで接触面７６に押し付けるように、所定の力Ｆ１でフレーム２２０を前方に推し進めるばね２２２にフレーム２２０を接続してもよく、所定の力Ｆは、接触面７６と垂直な線に沿ってトランピングローラ２１８によって接触面７６に加えられる力である。代替的にはまたは加えて、空気圧または液圧シリンダ（図示せず）を使用して、力Ｆ１を加えてもよい。いくつかの実施形態では、所定の力Ｆは、約１０Ｎ〜約１００Ｎの範囲、例えば約１５Ｎ〜約１００Ｎの範囲、約２０Ｎ〜１００Ｎの範囲など、約３０Ｎ〜約１００Ｎの範囲、約４０Ｎ〜約１００Ｎの範囲、約５０Ｎ〜約１００Ｎの範囲、約６０Ｎ〜約１００Ｎの範囲、約７０Ｎ〜約１００Ｎの範囲、約８０Ｎ〜約１００Ｎの範囲、または約９０Ｎ〜約１００Ｎの範囲（範囲全体およびそれらの間の部分範囲を含む）とすることができる。
【００９７】
任意の数のトランピングローラを引張ロール９６の接触面へと推し進めることができ、本開示が、図示されたトランピングローラの数によって限定されないことは明らかである。
【００９８】
図１１は、５つの異なるトランピング時間：トランピングなし（０分）、５分間のトランピング、１０分間のトランピング、１５分間のトランピング、６０分間のトランピングに関して、曲線３０２（四角形）および３００（三角形）で表される２つの線プロットおよび棒グラフを含む、焼結された引張ロールの３つのデータ群を示す。引張ロールは、接触面と面取り部面との間に配置された、曲率半径が約１．５ｃｍの丸みのある移行面を備える。図１１のトランピングはすべて、図１０に示したトランピングデバイスのような装置によって行った。合計力Ｆ１は９８Ｎであり（各トランピングローラによって引張ロールに加えられた個々の垂直力は８６．４Ｎであった）、引張ロール９６を２４ＲＰＭの速度で回転させた。曲線３００は、ショア圧子を使用して測定した（左の縦軸に対してプロットした）接触面７６の硬度の変化を示す。データは、６０分間のトランピング後に引張ロールの接触面の硬度のわずかな増加を示し、ほぼ安定した硬度を示しているが、わずかな増加は、トランピング時間が長いほど大きな硬度の改善がもたらされ得ることを示唆している。一方、曲線３０２で表される平均表面粗さは、大幅な減少を示しており、平均表面粗さＲａは、トランピングなしの約２２５μｍから、６０分間のトランピング後の約１μｍまで減少した。Ｒａは、評価長さ内の中心線に対する偏差から決定されたフィルタリングされた粗さプロファイルの算術平均値を表す。ミツトヨサーフテストＳＪ−３０１表面粗さ計を使用して平均粗さを測定した。データは、約１０分を超えるトランピングでは、あまり改善が得られないことをさらに示しており、１０分を超えるトランピングでは、平均粗さの追加的な改善（例えば、約２倍）が得られ得るが、時間を考慮すると、より短い時間内で、例えば、約１０分未満のトランピング時間で、いくつかの実施形態では、約５分未満のトランピング時間で、許容可能な利益が得られ得ることを示唆している。前述の結果は、テストを実施した条件を前提としており、異なる条件では、結果が変動し得ることに留意されたい。
【００９９】
実施形態では、引張ロールを回転させるときに、接触面の１周長以上の接触面上の周方向距離にわたって、１つ以上のトランピングローラを接触面７６へと推し進めてもよい。いくつかの実施形態では、トランピングローラが接触面上で走行する周方向距離は、少なくとも５０００ｃｍとすることができる。しかし、トランピングローラを引張ロールの接触面に適用するべき周方向距離が、少なくとも引張ロールの材料、引張ロールの接触面の大きさ（例えば、直径）、およびトランピングローラによって引張ロールの接触面に加えられる所定の力Ｆに依存することに留意されたい。したがって、いくつかの実施形態では、最小の周方向距離を５０００ｃｍ未満とすることができる一方、他の実施形態では、最小の周方向距離を５，０００ｃｍ超、例えば、８，０００ｃｍ以上、１０，０００ｃｍ以上、または１５，０００ｃｍ以上、２０，０００ｃｍ以上、４０，０００ｃｍ以上、または６０，０００ｃｍ以上、例えば、約５，０００ｃｍ〜約１００，０００ｃｍの範囲（範囲全体およびそれらの間の部分範囲を含む）とすることができる。例えば、周長４４ｃｍ、２４ＲＰＭの速度で６０分間にわたって回転する引張ロールの接触面に適用したトランピングローラは、６３，０００ｃｍ（凡そ、６３，３６０ｃｍ）超の周方向距離を走行していることになる。
【０１００】
図１１の棒グラフは、リングオンリング試験に基づくガラスサンプルの破壊応力を示す。テストを以下のように行った。２．５ｃｍ×２．５ｃｍのＣｏｒｎｉｎｇ（登録商標）Ｅａｇｌｅ  ＸＧ（登録商標）ガラスのサンプルを用意し、回転している引張ロールに４９ニュートンの力で０．２秒間にわたって押し当てた。次いで、ＡＳＴＭ  Ｃ１４９９−０９に準じたリングオンリング測定によって、サンプルの破壊強度を試験した。データは、トランピングされていない引張ロールに晒されたサンプルを、５分間にわたってトランピングされた（その後のトランピング時間のわずかな変動のみを伴う）同一の引張ロールと比べると（１２０．２ＭＰａ対約２１０Ｍｐａ）、ほぼ２００％の破壊強度の増加を示す。全体として、図１１によるデータは、トランピングによって耐火性引張ロールの平均表面粗さが改善し、それにより、ガラスを損傷させ得る鋭い表面突起を発生し難くし、さらに、引張ロールの接触面が接触するガラス表面の強度を高めることを示す。図１２は、（ａ）トランピング前および（ｂ）トランピング後の引張ロールの２枚の写真を示しており、接触面と、隣接する面取り部面との間のより直線的な境界により明らかにされる表面の均一性の増加が強調されている。
【０１０１】
図１３は、図１１の試験の場合と同様に、トランピングなし（未処理、円弧状移行面なし）の引張ロールに適用されたガラスサンプルと、延伸方向６０と直交する水平方向のシミュレートされた隅切角αを有し（すなわち、ガラスサンプルの平面に対して引張ロールの回転軸線を５度だけ傾けた）、トランピングなしの引張ロール（および円弧状移行面なし）に適用されたガラスサンプルと、６０分間にわたってトランピングされた引張ロール（引張ロールの接触面と面取り部面との間に配置され、曲率半径１．５ｃｍの円弧状移行面を含む）に適用されたガラスサンプルと、ガラスサンプル表面に対して５度の隅切角αを有し、６０分間にわたってトランピングされた引張ロール（曲率半径１．５ｃｍの円弧状移行面を含む）に適用されたガラスサンプルと、引張ロールの接触面と面取り部面との間に配置された引張ロール（曲率半径１．５ｃｍの円弧状移行面を含む）に適用されたガラスサンプルと、に関する平均破壊応力によって示された強度試験の結果を示す棒グラフを示す。図１４Ａは、例として、ガラスリボンを間に挟んだ一対の引張ロールアセンブリ６４の上面図を示しており、引張ロールアセンブリは隅切を示す。隅切により、引張ロール９６のエッジ（例えば、移行面８６）をガラス表面に直接載せることができることは明らかであるはずである。図１４Ａで領域「Ａ」とラベル付けされた接触領域の拡大図を図１４Ｂに示す。円弧状移行面を使用することで、ガラスリボン５８の損傷リスクを高める可能性がある、接触面７６と面取り部面８０との間の鋭い境界が回避される。円弧状移行面がない場合、すなわち、接触面と面取り面との間の境界が鋭いエッジである場合（例えば、図１５Ａを参照）、特に平均表面粗さが大きい（例えば、約９μｍ超である）場合、ガラスが損傷する可能性がある。図１５Ａで領域「Ｂ」とラベル付けされた接触領域の拡大図を図１５Ｂに示す。
【０１０２】
図１３のデータを生成するために使用された試験設定は、図１１のデータを生成するために使用されたものと同じであった。引張ロールは、直径１３．２ｃｍの接触面を有し、トランピング中に２４ＲＰＭの速度で回転させられた。トランピング中に（２つのトランピングローラを備える）フレームに加えられた力Ｆ１は、９８Ｎであった。トランピング後に、（２４ＲＰＭの速度でまだ回転している）引張ロールにガラスサンプルを４９Ｎの力で０．２秒間にわたって押し当てた。その後、リングオンリングテスト手順を用いてガラスサンプルを試験した。
【０１０３】
図１３によるデータは、円弧状移行面（例えば、丸みのあるエッジ）がない場合に、接触面と面取り部面との間の接続部で丸みのないエッジにガラスサンプルを晒す５度の隅切により、破損応力の低下（ガラス強度の低下）がもたらされたことを示す。
【０１０４】
本開示の趣旨および範囲から逸脱することなしに、本開示の実施形態に対して様々な修正および変更を行えることは、当業者にとって明らかであろう。例えば、本明細書に記載される方法は、中心線での厚さが０．４ｍｍ以下のガラスリボンのコンテキストで説明されているが、本明細書に記載された利益は、例えば、０．４ｍｍ超〜０．５ｍｍ以下の範囲、０．４ｍｍ超〜０．６ｍｍ以下の範囲、０．４ｍｍ超〜０．７ｍｍ以下の範囲、０．４ｍｍ超〜０．８ｍｍ以下の範囲、または、より大きな、０．４ｍｍ超〜少なくとも２ｍｍの範囲など、より大きな厚さのガラスリボンにも適用できることは容易に明らかなはずである。したがって、そのような修正および変形は、添付の請求項およびそれらの均等物の範囲に入る場合、本開示によって網羅されることが意図されている。
【０１０５】
以下、本発明の好ましい実施形態を項分け記載する。
【０１０６】
実施形態１  
ガラス製造プロセス用の引張ロールを加工する方法であって、
前記引張ロールを、回転軸線を中心として回転させるステップと、
前記回転させるステップの間に、所定の力Ｆで前記引張ロールの接触面をトランピングローラと接触させるステップと、
を含む方法。
【０１０７】
実施形態２  
前記接触させるステップの間に前記トランピングローラが前記接触面の上で走行する周方向距離が、前記接触面の周長以上である、実施形態１記載の方法。
【０１０８】
実施形態３  
前記トランピングローラが前記接触面の上で走行する前記周方向距離が、約５，０００ｃｍ以上である、実施形態２記載の方法。
【０１０９】
実施形態４  
前記トランピングローラが前記接触面の上で走行する前記周方向距離が、約５，０００ｃｍ〜約７０，０００ｃｍの範囲にある、実施形態２または３記載の方法。
【０１１０】
実施形態５  
前記接触面が、移行面によって前記引張ロールの面取り面につながり、前記移行面が、約１．５ｃｍ〜約７．６ｃｍの範囲の曲率半径を有する、実施形態１から４までのいずれか１つ記載の方法。
【０１１１】
実施形態６  
前記所定の力Ｆが、約１３Ｎ〜約１４７Ｎの範囲にある、実施形態１から５までのいずれか１つ記載の方法。
【０１１２】
実施形態７  
前記所定の力Ｆが、約４９Ｎ〜約１１８Ｎの範囲にある、実施形態６記載の方法。
【０１１３】
実施形態８  
前記接触させるステップの後に、前記接触面の平均表面粗さＲａが、２μｍ以下である、実施形態１から７までのいずれか１つ記載の方法。
【０１１４】
実施形態９  
前記トランピングローラがアルミナを含む、実施形態１から８までのいずれか１つ記載の方法。
【０１１５】
実施形態１０  
前記トランピングローラの直径が、前記接触面の直径よりも小さい、実施形態１から９までのいずれか１つ記載の方法。
【０１１６】
実施形態１１  
前記接触させるステップの後に、前記引張ロールを引張ロールアセンブリのシャフトに取り付けるステップをさらに含む、実施形態１から１０までのいずれか１つ記載の方法。
【０１１７】
実施形態１２  
前記取り付けるステップの後に、前記引張ロールアセンブリでガラスリボンを延伸するステップをさらに含む、実施形態１１記載の方法。
【０１１８】
実施形態１３  
前記ガラスリボンの中心線での前記ガラスリボンの厚さが、０．７ｍｍ以下である、実施形態１２記載の方法。
【０１１９】
実施形態１４  
前記厚さが、０．４ｍｍ以下である、実施形態１３記載の方法。
【０１２０】
実施形態１５  
前記接触させるステップが、前記引張ロールの前記接触面を複数のトランピングローラと接触させることを含む、実施形態１から１４までのいずれか１つ記載の方法。
【０１２１】
実施形態１６  
ガラス製造プロセス用の引張ロールを加工する方法であって、
前記引張ロールを、回転軸線を中心として回転させるステップと、
前記回転させるステップの間に、約１３Ｎ〜約１４７Ｎの範囲の所定の力Ｆで前記引張ロールの接触面をトランピングローラと接触させるステップと、
を含む方法。
【０１２２】
実施形態１７  
前記所定の力Ｆが、約４９Ｎ〜約１１８Ｎの範囲にある、実施形態１６記載の方法。
【０１２３】
実施形態１８  
前記所定の力Ｆが、約７８Ｎ〜約１１８Ｎの範囲にある、実施形態１６記載の方法。
【０１２４】
実施形態１９  
前記接触させるステップが、０分より長いが、約６０分以下にわたって行われる、実施形態１６から１８までのいずれか１つ記載の方法。
【０１２５】
実施形態２０  
前記接触させるステップが、５分以上であるが、約１５分以下にわたって行われる、実施形態１６から１９までのいずれか１つ記載の方法。
【０１２６】
実施形態２１  
前記接触させるステップが、前記接触面を複数のトランピングローラと接触させることを含む、実施形態１６から２０までのいずれか１つ記載の方法。
【０１２７】
実施形態２２  
前記接触させるステップの後に、前記接触面の平均表面粗さＲａが、２μｍ以下である、実施形態１６記載の方法。
【０１２８】
実施形態２３  
前記接触させるステップの後に、前記接触面の平均表面粗さＲａが、１μｍ以下である、実施形態１６記載の方法。
【０１２９】
実施形態２４  
前記接触面が、約１．５ｃｍ〜約７．６ｃｍの範囲の曲率半径を有する移行面によって前記引張ロールの面取り面につながる、実施形態１６から２３までのいずれか１つ記載の方法。
【０１３０】
実施形態２５  
前記接触させるステップの後に、前記引張ロールを引張ロールアセンブリのシャフトに取り付けるステップをさらに含む、実施形態１６から２４までのいずれか１つ記載の方法。
【０１３１】
実施形態２６  
前記取り付けるステップの後に、前記引張ロールアセンブリでガラスリボンを延伸するステップをさらに含む、実施形態２５記載の方法。
【０１３２】
実施形態２７  
前記ガラスリボンの中心線での前記ガラスリボンの厚さが、約０．７ｍｍ以下である、実施形態２６記載の方法。
【０１３３】
実施形態２８  
前記厚さが、約０．４ｍｍ以下である、実施形態２７記載の方法。
【０１３４】
実施形態２９  
ガラス製造プロセス用の引張ロールを加工する方法であって、
ミルボード材料の複数の焼成ディスクを向かい合った関係で配置するステップと、
前記複数の焼成ディスクを軸方向に圧縮するステップと、
軸方向に圧縮された前記複数の焼成ディスクを、前記複数の焼成ディスクの少なくとも一部分を融合させるように焼成して、引張ロールを形成するステップと、
前記引張ロールの外面を、円筒状接触面を含む円筒状部分および面取り部面を含む面取り部分を備える所定のプロファイルに切削加工するステップであって、前記円筒状接触面と前記面取り部面との間に配置された移行面が、約１．５ｃｍ〜約７．６ｃｍの範囲の曲率半径を有する、ステップと、
を含む方法。
【０１３５】
実施形態３０  
前記引張ロールを、回転軸線を中心として回転させるステップと、
前記回転させるステップの間に、所定の力Ｆで前記引張ロールの接触面をトランピングローラと接触させるステップと、
をさらに含む、実施形態２９記載の方法。
【０１３６】
実施形態３１  
前記所定の力Ｆが、約１３Ｎ〜約１４７Ｎの範囲にある、実施形態３０記載の方法。
【０１３７】
実施形態３２  
前記接触させるステップの間に前記トランピングローラが前記接触面の上で走行する周方向距離が、前記接触面の周長以上である、実施形態３０または３１記載の方法。
【０１３８】
実施形態３３  
前記接触させるステップの間に、前記トランピングローラが前記接触面の上で走行する周方向距離が、５，０００ｃｍ超である、実施形態３０または３１記載の方法。
【０１３９】
実施形態３４  
前記接触させるステップの後に、前記引張ロールを引張ロールアセンブリのシャフトに取り付けるステップをさらに含む、実施形態２９から３３までのいずれか１つ記載の方法。
【０１４０】
実施形態３５  
前記取り付けるステップの後に、前記引張ロールアセンブリでガラスリボンを延伸するステップをさらに含む、実施形態３４記載の方法。
【０１４１】
実施形態３６  
前記ガラスリボンの中心線での前記ガラスリボンの厚さが、約０．４ｍｍ以下である、実施形態３５記載の方法。
【図１】
2020536835.tif 000003
【図２】
2020536835.tif 000004
【図３】
2020536835.tif 000005
【図４】
2020536835.tif 000006
【図５】
2020536835.tif 000007
【図６】
2020536835.tif 000008
【図７】
2020536835.tif 000009
【図８】
2020536835.tif 000010
【図９】
2020536835.tif 000011
【図１０】
2020536835.tif 000012
【図１１】
2020536835.tif 000013
【図１２】
2020536835.tif 000014
【図１３】
2020536835.tif 000015
【図１４Ａ】
2020536835.tif 000016
【図１４Ｂ】
2020536835.tif 000017
【図１５Ａ】
2020536835.tif 000018
【図１５Ｂ】
2020536835.tif 000019
【国際調査報告】
2020536835.tif 000020
2020536835.tif 000021
2020536835.tif 000022